(57)【要約】【課題】一般式Ｉｎx Ｇａy Ａｌz Ｎ（ｘ＋ｙ＋ｚ＝１、０≦ｘ，ｙ，ｚ≦１）で表される３−５族化合物半導体に対して電極等を形成するためのドライエッチングを行なった際のエッチングダメージを回復させることによる３−５族化合物半導体用電極の電流注入特性を著しく向上し得る方法を提供する。【解決手段】〔１〕一般式Ｉｎx Ｇａy Ａｌz Ｎ（ｘ＋ｙ＋ｚ＝１、０≦ｘ，ｙ，ｚ≦１）で表される３−５族化合物半導体に用いる電極を製造するに当り、該３−５族化合物半導体をドライエッチングした後、不活性ガス雰囲気中６００℃以上で熱処理し、次に電極を形成することを特徴とする３−５族化合物半導体用電極の電流注入特性向上方法。〔２〕熱処理を１１００℃以下で実施することを特徴とする上記〔１〕の方法。〔３〕ドライエッチングを、稀ガス、ハロゲン元素を含む分子又はこれらの混合ガスを用いて実施することを特徴とする上記〔１〕または〔２〕の方法。【選択図】なし【特許請求の範囲】
【請求項１】
一般式Ｉｎx Ｇａy Ａｌz Ｎ（ただし、ｘ＋ｙ＋ｚ＝１、０≦ｘ≦１、０≦ｙ≦１、０≦ｚ≦１）で表される３−５族化合物半導体に用いる電極を製造するに当り、該３−５族化合物半導体をドライエッチングした後、不活性ガス雰囲気中６００℃以上で熱処理し、次に電極を形成することを特徴とする３−５族化合物半導体用電極の電流注入特性向上方法。
【請求項２】
熱処理を１１００℃以下で実施することを特徴とする請求項１記載の方法。
【請求項３】
ドライエッチングを、稀ガス、ハロゲン元素を含む分子又はこれらの混合ガスを用いて実施することを特徴とする請求項１または２記載の方法。
【発明の詳細な説明】
【技術分野】
【０００１】
本発明は３−５族化合物半導体用電極の電流注入特性向上方法に関する。
【背景技術】
【０００２】
紫外もしくは青色の発光ダイオード（以下、ＬＥＤと記すことがある。）又は紫外もしくは青色のレーザダイオード等の発光素子の材料として、一般式Ｉｎx Ｇａy Ａｌz Ｎ（ただし、ｘ＋ｙ＋ｚ＝１、０≦ｘ≦１、０≦ｙ≦１、０≦ｚ≦１）で表される３−５族化合物半導体が知られている。該３−５族化合物半導体は、３族元素の組成によって制御できるバンドギャップを有しているので、可視光領域から紫外線領域の発光を生じる発光素子に用いることができる。さらに、該３−５族化合物半導体は直接遷移型のバンド構造を有するので、該３−５族化合物半導体を用いて発光効率の高い発光素子が得られる。特に、Ｉｎの濃度が１０％以上のものは、発光波長が紫色及びそれより長波長の可視領域にすることができるため、表示用途への応用上特に重要である。
【０００３】
該化合物半導体を用いて発光素子を製造するには、電極を形成するため又は素子分離のために一般にエッチングする必要がある。エッチングとして、一般にはいわゆるウエットエッチングとドライエッチングが知られている。
しかしながら、該化合物半導体は化学的に非常に安定であるため、ウエットエッチングにおいては該化合物半導体についての実用的なエッチング速度を持つエッチング剤（エッチャント）は知られていない。
一方、該化合物半導体をプラズマを含む雰囲気中でエッチングする、いわゆるドライエッチング法では、１００Å／分以上の高速のエッチングが可能である。しかし、ドライエッチングを行なった場合、エッチング後に伝導度が著しく減少する又は発光スペクトルの強度が弱くなる等の、電気的又は光学的性質が劣化することが問題であった。このような劣化は、一般にエッチングダメージと呼ばれるものであり、エッチングダメージを受けた該化合物半導体を用いて発光素子を作製した場合、駆動電圧が高くなる又は発光効率が下がるという問題があった。
【発明の開示】
【発明が解決しようとする課題】
【０００４】
本発明の目的は、一般式Ｉｎx Ｇａy Ａｌz Ｎ（ただし、ｘ＋ｙ＋ｚ＝１、０≦ｘ≦１、０≦ｙ≦１、０≦ｚ≦１）で表される３−５族化合物半導体に対して電極等を形成するためにドライエッチングを行なった際のエッチングダメージを回復させることによる３−５族化合物半導体用電極の電流注入特性向上方法を提供することにある。
【課題を解決するための手段】
【０００５】
本発明者らは、このような事情をみて鋭意検討した結果、該３−５族化合物半導体をドライエッチングした後、特定の条件で熱処理又は特定の酸で処理し、得られた３−５族化合物半導体上に電極を形成することにより、ドライエッチングによるダメージを回復し得、３−５族化合物半導体用電極の電流注入特性を著しく向上し得ることを見いだし、本発明に至った。
【０００６】
即ち、本発明は、次の発明を提供するものである。
〔１〕一般式Ｉｎx Ｇａy Ａｌz Ｎ（ただし、ｘ＋ｙ＋ｚ＝１、０≦ｘ≦１、０≦ｙ≦１、０≦ｚ≦１）で表される３−５族化合物半導体に用いる電極を製造するに当り、該３−５族化合物半導体をドライエッチングした後、不活性ガス雰囲気中６００℃以上で熱処理し、次に電極を形成することを特徴とする３−５族化合物半導体用電極の電流注入特性向上方法。
〔２〕熱処理を１１００℃以下で実施することを特徴とする上記〔１〕の方法。
〔３〕ドライエッチングを、稀ガス、ハロゲン元素を含む分子又はこれらの混合ガスを用いて実施することを特徴とする上記〔１〕または〔２〕の方法。
【発明の効果】
【０００７】
本発明によれば、一般式Ｉｎx Ｇａy Ａｌz Ｎ（ただし、ｘ＋ｙ＋ｚ＝１、０≦ｘ≦１、０≦ｙ≦１、０≦ｚ≦１）で表される３−５族化合物半導体に対して電極等を形成するためのドライエッチングを行なった際のエッチングダメージを回復させることができ、電流注入特性が優れた３−５族化合物半導体用電極を提供することができる。該電極を形成した３−５族化合物半導体を用いると、紫外もしくは青色のＬＥＤ又は紫外もしくは青色のレーザダイオード等の発光素子の性能を高めることができるので工業的価値が大きい。
【発明を実施するための最良の形態】
【０００８】
次に、本発明を詳細に説明する。
本発明における３−５族化合物半導体とは、一般式Ｉｎx Ｇａy Ａｌz Ｎ（ただし、ｘ＋ｙ＋ｚ＝１、０≦ｘ≦１、０≦ｙ≦１、０≦ｚ≦１）で表される３−５族化合物半導体、又はその積層構造からなる３−５族化合物半導体である。特にｐ型及びｎ型の該化合物半導体の間に、これよりもバンドギャップの小さい該化合物半導体を挟んだ構造のものは、いわゆるダブルヘテロ接合構造と呼ばれ、高い発光効率で発光できるため特に重要である。
本発明における３−５族化合物半導体結晶は、通常基板の上に成長させて得られるが、用いる基板については、ＳｉＣ、Ｓｉ、サファイア、スピネル、ＺｎＯ等を挙げることができる。特に、サファイア上にはＡｌＮ等の薄膜をバッファ層とすることで結晶性の高いＧａＮ層が成長できることが知られており、好適である。
【０００９】
該３−５族化合物半導体の製造方法としては、分子線エピタキシー（以下、ＭＢＥと記すことがある。）法、有機金属気相成長（以下、ＭＯＶＰＥと記すことがある。）法、ハイドライド気相成長（以下、ＨＶＰＥと記すことがある。）法などが挙げられる。
なお、ＭＢＥ法を用いる場合、窒素原料としては、窒素ガス、アンモニア及びその他の窒素化合物を気体状態で供給する方法である気体ソース分子線エピタキシー（以下、ＧＳＭＢＥと記すことがある。）法が一般的に用いられている。この場合、窒素原料が化学的に不活性で、窒素原子が結晶中に取り込まれにくいことがある。その場合には、マイクロ波などにより窒素原料を励起して、活性状態にして供給することで、窒素の取り込み効率を上げることができる。これらの製造方法のなかでＭＯＶＰＥ法は均一性が高く、量産に向いていることから特に重要である。
【００１０】
次に、本発明の化合物半導体に用いられるｎ型不純物としては、Ｓｉ、Ｇｅ、Ｓｅ、Ｓ、Ｏが挙げられ、なかでもＳｉ、Ｇｅが好ましく、Ｓｉがさらに好ましい。ｐ型不純物としては、Ｍｇ、Ｚｎ、Ｃｄ、Ｂｅ、Ｈｇが挙げられ、中でもＭｇ、Ｚｎが好ましく、Ｍｇがさらに好ましい。ｐ型不純物をドープした該３−５族化合物半導体は成長後に不活性雰囲気中で熱処理することでさらに低抵抗にできることがある。
これらの不純物をドープする方法としては、ＧＳＭＢＥ法により該３−５族化合物半導体を製造する場合において、不純物の単体そのものが成長装置内で他の分子線の妨げにならないような蒸気圧に制御できる場合には、これらの単体をそのまま用いることができる。ＭＯＶＰＥの場合には公知のこれらの不純物を含む化合物を反応炉に導入して、不純物をドープした化合物半導体を得ることができる。
【００１１】
本発明におけるドライエッチング方法としては、Ａｒ等の稀ガス、窒素又はこれらの混合ガスを用いるスパッタエッチング、反応性ガスを用いる反応性イオンエッチング（以下、ＲＩＥと記すことがある。）、又は反応性ガスを用いる電子サイクロトロン共鳴プラズマエッチング（以下、ＥＣＲプラズマエッチングと記すことがある。）などが挙げられる。一般にこれらの方法に用いられるプラズマとは、荷電粒子又は中性ラジカル粒子を含むガスをさす。
【００１２】
以下、上述の各ドライエッチング方法について説明する。
スパッタエッチングとは、荷電粒子を電界中で加速して運動エネルギーを与え、エッチングしようとする物質表面に衝突させ、表面の構成原子を取り去る方法である。
ＲＩＥとは、プラズマをエッチングしようとする物質と反応させて揮発性の反応生成物とし、表面の構成元素を取り去る方法である。
ＥＣＲプラズマエッチングとは、ドライエッチング装置内の試料の置かれた場所とは離れたところで、マイクロ波と磁場を利用してプラズマを発生させ、このプラズマを静電場又は高周波電場によりエッチング試料の場所まで誘導して、エッチングしようとする物質と反応させて揮発性の反応生成物とし、表面の構成元素を取り去る方法である。ＥＣＲプラズマエッチングは、前に述べた２つの方法よりも高真空中で、高密度のプラズマを発生させることができ、プラズマ粒子のエネルギーを広範囲で制御できることが特徴である。
プラズマ粒子のエネルギーはスパッタエッチング、ＲＩＥ、ＥＣＲプラズマエッチングの順に小さくなり、従ってエッチングダメージもこの順に小さくなる。このためダメージの小さなエッチング方法としては、ＲＩＥ、ＥＣＲプラズマエッチングが好ましく、特にＥＣＲプラズマエッチングが好ましい。
【００１３】
ドライエッチングに用いるガスとしては、稀ガス、ハロゲン元素を含む分子からなるガス又はこれらの混合ガスが用いられる。稀ガスとしては、Ｈｅ、Ｎｅ、Ａｒ、Ｋｒ、Ｘｅ等が挙げられ、これらの中ではＡｒが好ましい。ハロゲン元素としてはＣｌ、Ｂｒ、Ｉが挙げられ、ハロゲン元素を含む分子としては、Ｘ2 、ＨＸ、ＢＸ3 、ＣＸm Ｘ’n 、ＳｉＸm Ｘ’n 等が挙げられる（ただし、Ｘ、Ｘ’は互いに異なるＣｌ、Ｂｒ、Ｉの何れかを表し、ｍ、ｎはｍ＋ｎ＝４を満足する０以上４以下の整数である。）。これらの中でもＣｌ2 、ＢＣｌ3 が高純度のものが得られ、好適である。これらのガスに酸素、水素又は炭化水素化合物を混合して用いることで、エッチングによる生じる表面の凹凸を減少できる場合がある。この目的のために用いることができる炭化水素化合物としては炭素原子数が１個以上６個以下のものが挙げらる。
【００１４】
本発明において、該３−５族化合物半導体をドライエッチングした後、不活性雰囲気中で４００℃以上で熱処理し、又はリン酸と硫酸とを含む溶液にて処理し、次に電極を形成する。
本発明におけるドライエッチング後の不活性雰囲気としては、Ａｒ、Ｈｅ、窒素等の不活性ガスが用いられる。これらのガスは充分精製し、単独または混合して用いることができる。この中では窒素が比較的容易に高純度のものが得られるため好適である。
熱処理温度は４００℃以上１１００℃以下が好ましく、さらに好ましくは６００℃以上１０００℃以下である。熱処理温度が４００℃より低い場合、熱処理の効果が十分でなく、１１００℃より高い場合、該３−５族化合物半導体の熱による分解のため劣化が生じるので好ましくない。
熱処理時間は１分以上３時間以下が好ましく、さらに好ましくは５分以上１時間以下である。熱処理時間が１分より短い場合、熱処理の効果が十分でなく、３時間を超える場合、生産性が低下するので好ましくない。
【００１５】
また、本発明におけるドライエッチング後のリン酸と硫酸とを含む溶液を用いた処理を行う場合、リン酸と硫酸の体積混合割合は１０：１から１：１０の範囲が好ましく、さらに好ましくは５：１から１：５である。硫酸の混合割合が１０：１より小さくても、１：１０より大きくても表面が荒れて実用的でない場合があるので好ましくない。
処理温度は１８０℃以上２８０℃以下が好ましく、さらに好ましくは２００℃以上２６０℃以下である。１８０℃より低い場合には処理効果が現われるまでに要する時間が極端に長くなり実用的でなく、２８０℃より高い場合には表面の荒れが生じ、また基板裏面の荒れも起こる場合があり、やはり実用的でないので好ましくない。
リン酸と硫酸とを含む溶液を用いた処理時間はドライエッチングにより受けるダメージの大きさに依存するが、３０秒以上６０分以下が好ましく、さらに好ましくは１分以上３０分以下である。３０秒より短い場合には処理効果が充分に現われず、６０分より長い場合、プロセスに要する時間が長くなる場合があるので実用的でないため好ましくない。
【００１６】
通常、該化合物半導体を用いて素子を作製する工程でドライエッチングを行なう場合、エッチングを行なわない部分には、フォトレジスト、ＳｉＯ2 などのマスクを形成してプラズマから保護する。しかし、プラズマとは直接触れないように保護された部分でもドライエッチング中にダメージを受ける場合がある。本発明におけるエッチングダメージの回復方法は、このように保護された部分に生じるエッチングダメージに対しても有効である。
【００１７】
本発明における３−５族化合物半導体用電極については以下のものを用いることができる。
ｎ型の該化合物半導体と低い接触抵抗を有する電極材料としてはＡｌが挙げらる。ｐ型の該化合物半導体と低い接触抵抗を有する電極材料としては、Ａｕ、又はＡｕとその他の金属との合金が挙げられる。Ａｕとの合金が良好な電極となる属としては、Ｍｇ、Ｚｎ又はＮｉが挙げられる。具体的にはＡｕ−Ｍｇ、Ａｕ−Ｚｎ、Ａｕ−Ｍｇ−Ｚｎ又はＡｕ−Ｎｉ合金等が挙げられる。
これらの電極は通常の真空蒸着によって形成することができる。電極材料が合金である場合には、合金材料を蒸着する方法、合金を構成する金属を順次蒸着した後、熱処理によって合金化する方法、又は合金を構成する金属を同時に蒸着する方法等を用いて形成することができる。
【実施例】
【００１８】
以下実施例により本発明を詳しく説明するが本発明はこれらに限定されるものではない。
【００１９】
比較例１
ＧａＮ系半導体は、ＭＯＶＰＥ法によりＧａＮをバッファー層とする２段階成長法により作製した。作製した半導体の構成を図１に示す。用いた原料は、ＮＨ3 、トリメチルガリウム（以下、ＴＭＧと称することがある。）である。ｐ型ドーパントとしてビスメチルシクロペンタジエニルマグネシウムを用いてＭｇをドープした。成長後、該ＧａＮを窒素雰囲気中８００℃２０分熱処理して低抵抗化した。
【００２０】
得られたｐ型ＧａＮ膜上に、フォトレジストをスピンナーで１μｍコートし、９０℃２０分間のベーキングの後、露光装置にて紫外線で露光し、現像して所望のマスクパターンを形成した。マスクパターンを形成したｐ型ＧａＮ膜をＥＣＲプラズマエッチング装置（日電アネルバ製ＥＣＲ−５１０Ｅ）で、Ｃｌ2 ガスによりドライエッチングを行った。
ドライエッチングの条件は、圧力１．２ｍＴｏｒｒ、Ｃｌ2 ガス流量３０ｓｃｃｍ、ＲＦパワー８０Ｗ、入力マイクロ波パワー４００Ｗ、基板温度２０℃、エッチング時間１２．５分である。
ドライエッチング後、残留フォトレジストを有機溶媒で取り除いた後、ｐ型ＧａＮ膜上にドライエッチングにより形成された段差を測定した。段差から得られたＧａＮのエッチング速度は１６０Å／分であった。
【００２１】
次に、ドライエッチング後のｐ型半導体膜の表面抵抗をテスタで測定したところ、ドライエッチング前の２００〜９００キロオームに対し、５０メガオーム以上に増大しており、エッチングダメージを受けていた。また、ドライエッチング前後のｐ型ＧａＮ半導体膜に波長３２５０Åのヘリウム−カドミウムレーザーを照射してフォトルミネッセンススペクトルを比較したところ、図２に示すドライエッチング前のスペクトルに対して、形状の変化した図３に示すスペクトルとなっており、光学的変化がみられた。
【００２２】
実施例１
比較例１と同様の方法で得られたドライエッチング後のｐ型ＧａＮに対して、窒素中８００℃で２０分間熱処理を行った。熱処理後のｐ型ＧａＮの抵抗を測定したところ、２００〜９００キロオームであり、ドライエッチング前の抵抗に回復していた。また、フォトルミネッセンススペクトルを測定したところ、ドライエッチング前と同じスペクトルが得られた。
前記と同様の方法で作製した、ドライエッチングした後にエッチングダメージの回復処理をしたｐ型ＧａＮの上に、ＮｉＡｕ電極（Ｎｉ濃度は０．７重量％）を真空蒸着法により形成する。ＮｉＡｕ電極はＮｉを３０Å蒸着し、この上にＡｕを１３００Å蒸着した後、窒素中４００℃で９０秒間の熱処理により合金化する。エッチングダメージの回復処理を行なわずに作製した試料に比べて、回復処理を行なった試料の方が電気的抵抗が小さくなっているので、本実施例の電極は良好な電流電圧特性を示す。
【００２３】
参考例１
ｐ型ドーパントのビスメチルシクロペンタジエニルマグネシウムの代わりに、ｎ型ドーパントとしてシランを用いてＳｉをドープしたことを除いては比較例１と同様の方法でｎ型ＧａＮ膜を成長した。得られたｎ型ＧａＮ膜をＥＣＲプラズマドライエッチング装置でドライエッチングを行った。
ドライエッチング条件は、圧力０．２ｍＴｏｒｒ、Ｃｌ2 ガス流量１５ｓｃｃｍ、ＲＦパワー１５０Ｗ、入力マイクロ波パワー２１０Ｗ、基板温度０℃、エッチング時間７分である。比較例１と同じ方法でＧａＮのエッチング速度を測定したところ各々３６０Å／分であった。
【００２４】
ドライエッチング後の抵抗は５０キロオームであり、ドライエッチング前の値１０キロオームよりも高抵抗化しており、エッチングダメージを受けていた。液体窒素温度でのフォトルミネッセンススペクトルを測定したところスペクトル形状は変わりなかったが、３６２５Åの発光のピーク強度がドライエッチング前に比べて５５％まで低下しており、ＧａＮ結晶が光学的変化を受けていた。
このＧａＮ膜を、あらかじめ２４０℃に加熱した、リン酸：硫酸の体積混合比が１：４の混合溶液中に入れ、１５分間の処理を行った。この混酸処理後のｎ型ＧａＮ膜の抵抗を測定したところ１０キロオームでドライエッチング前の値に回復した。また、混酸処理後のｎ型ＧａＮ膜の液体窒素温度でのフォトルミネッセンススペクトルを測定したところ３６２５Åのピーク強度は、ドライエッチング前の強度の９０％まで回復した。
【００２５】
実施例２
参考例１と同じ条件でｎ型のＧａＮ膜試料を作製し、得られたｎ型ＧａＮ膜上にＳｉＯ2 を真空蒸着法で２０００Åを作製し、この上に通常のフォトリソグラフィーの方法でフォトレジストのパターンを作製し、次にバッファードフッ酸でＳｉＯ2 を処理したのちアセトンでレジストを取り除き、ＳｉＯ2 のマスクを作製した。ここで、バッファードフッ酸とは、フッ化アンモニウム：フッ酸＝６：１（重量比）の混合物の２０重量％水溶液をいう。
次に、このＳｉＯ2 マスクを形成した試料を、Ａｒを用いたスパッタエッチングによりドライエッチングを行なった。ドライエッチング条件として、Ａｒガス流量３０ｓｃｃｍ、圧力６．８ｍＴｏｒｒ、ＲＦパワー４００Ｗ、基板温度は室温、エッチング時間３０分で行った。ドライエッチング後、ＳｉＯ2 マスクを取り除いた後の段差を測定して、ｎ型ＧａＮのエッチング速度を求めたところ、４５０Å／分であった。
前記と同じ条件で得られたドライエッチング後のｎ型ＧａＮ膜を、あらかじめ２４０℃に加熱した、リン酸：硫酸の体積混合比が１：４の混合溶液中に入れ、１５分間の処理を行った。この混酸処理後のｎ型ＧａＮ膜の抵抗を測定したところ１０キロオームでドライエッチング前の値に回復した。
さらに、この試料に通常のフォトリソグラフィー及び真空蒸着により１５００Åの厚さのＡｌ電極を形成した試料を作製し、電流−電圧特性を測定した。Ａｌ電極のパターンを図４に、測定結果を図５に示す。
【００２６】
比較例２
リン酸と硫酸の混合溶液で処理を行なわないことを除いては実施例２と同様にしてＡｌ電極を形成した試料を作製し、電流−電圧特性を測定した。測定結果を図６に示す。図５と図６を比較すると、本発明によるエッチングダメージの回復処理を行なった試料では、本発明によらない場合に比べて低い電圧でも多くの電流が流れ良好な電極が形成できることがわかる。
【図面の簡単な説明】
【００２７】
【図１】比較参考例１、実施例１に用いた化合物半導体の層構造を示す図。
【図２】ドライエッチング前のｐ型ＧａＮのフォトルミネッセンススペクトル。
【図３】ドライエッチング直後のｐ型ＧａＮのフォトルミネッセンススペクトル。
【図４】実施例２で用いたＡｌ電極パターンを示す図。
【図５】実施例２で得られた電流−電圧特性を示す図。
【図６】比較例２で得られた電流−電圧特性を示す図。
【符号の説明】
【００２８】
１…ＧａＮ層
２…ＧａＮバッファー層
３…サファイア基板
４…電極未蒸着部分
５…電極蒸着部分
【図１】
2004158867.tif 000002
【図２】
2004158867.tif 000003
【図３】
2004158867.tif 000004
【図４】
2004158867.tif 000005
【図５】
2004158867.tif 000006
【図６】
2004158867.tif 000007